(57)【要約】【課題】  水路内周面の更生に用いられ、経時的に劣化しても外観の変化が少ない繊維強化合成樹脂製のライニング板、及び更生後の内周面が平滑でかつ水漏れがなく、工事手間がかからない水路内周面の更生工法を提供する。【解決手段】  ＦＲＰ製ライニング板で構成された更生水路の内周面が、珪砂等を総重量の２０〜８７重量％で混合した合成樹脂塗膜で、塗膜厚さ１ｍｍ以上で塗布され、ＦＲＰ板の一部に、頂上が平らな円錐形の突起部が水路内周面側に突出して設けられ、その中央に穿孔機で貫通孔が開けられ、その穴を用いて、水路内周面にホールインアンカーでライニング板と水路内周面との間に突起部の突出高さだけの隙間を有するようにライニング板が水路内周面に固定され、上記隙間に未硬化の液状モルタルを充填して硬化させる。【選択図】  図１
2005290847.tif 000002
【特許請求の範囲】
【請求項１】
繊維強化合成樹脂製のライニング板で老朽化した水路内周面を被覆する水路更生工法に用いられるライニング板であって、該ライニング板で構成された更生水路の内周面が、珪砂等を総重量の２０〜８７重量％で混合した合成樹脂塗膜で１ｍｍ以上の厚さで被覆されていることを特徴とするライニング板。
【請求項２】
繊維強化合成樹脂板からなるライニング板と老朽化した水路内周面との間に裏込め材を充填する老朽化した水路の更生工法であって、水路内周面に貼設されるライニング板に、頂上が平らな円錐形の突起部が水路内周面側に突出して設けられ、その中央に穿孔機で貫通孔が開けられて水路内周面にホールインアンカー穴が開けられ、該貫通孔に止水リングを介してアンカーボルトが挿通されてホールインアンカー穴に螺結され、ライニング板と水路内周面との間に突起部の突出高さだけの隙間を有するようにライニング板が水路内周面に固定され、上記隙間に未硬化の液状モルタルを充填してこれを硬化させることを特徴とする水路内周面の更生工法。
【請求項３】
突起部を流水面側から見た時の凹部に充填性接着剤を充填し、その上に蓋体を接着固定して蓋表面をライニング材表面と略面一とすることを特徴とする請求項２に記載の水路内周面の更生工法。
【請求項４】
ライニング板が、該水路の長さ方向に沿って少なくとも二部材以上に分割され、分割されたライニング板の併設部が水平方向となるように併設して水路内周面を覆い、水路内周面の側面位置で、下方に配置されるライニング板の上端辺が上方に配置されるライニング板の下端辺の水路内周面側になるように、分割されたライニング板同士が重ね合わされることを特徴とする請求項２又は請求項３に記載の水路内周面の更生工法。
【請求項５】
ライニング板が、該水路の長さ方向に沿って少なくとも二部材以上に分割され、分割されたライニング板を併設部が水平方向となるように併設して水路内周面を覆い、水路内周面の底面位置で、隣り合う一方のライニング板の端辺と他方のライニング板の端辺とが重ね合わされ、重ね合わせ部に帯状の止水パッキンが設けられることを特徴とする請求項２から請求項４のいずれかに記載の水路内周面の更生工法。
【請求項６】
ライニング板の流水面が珪砂等を混合した合成樹脂で被覆されていることを特徴とする請求項２から請求項５のいずれかに記載の水路内周面の更生工法。
【発明の詳細な説明】
【技術分野】
【０００１】
本発明は、老朽化した水路内周面の更生工法に関する。
【背景技術】
【０００２】
コンクリートで形成された上方に開放された水路いわゆる三面水路等は、気候や長期の使用により老朽化し、浸食やひび割れで漏水が生じることが多く、補修が必要となる。
【０００３】
水路内周面の改修や補修の方法としては、水路内周面の不良部分を除去し、その除去部分に新たなコンクリートを打ち直すという、いわゆるコンクリート打ち替え工法が一般的である。しかし、この工法は、既設コンクリートの不良部分を削り、搬出、新コンクリートの打ち込みといった作業があって、工事期間が長くなるという問題があった。
【０００４】
また、水路内周面に固定部材をアンカーボルトで固定し、この固定部材にＦＲＰライニング板（繊維補強合成樹脂板）を貼設し、水路内周面とＦＲＰライニング板との間隙に、流動性を有する未硬化のセメント等を打設する工法も行われている。この工法では、セメント等を水路開口部の間隙より注入して水路底面の間隙にまで至るようにするには、高い注入圧を必要とするが、注入圧が高いとＦＲＰライニング板および固定部材もその注入圧に耐える強度が必要となり、固定部材の数量も多く必要となり、補修費用が高くつく。また、注入圧を低くするためには間隙を広くすればよいが、間隙を広くすると水路の断面積が小さくなり、流水量確保の点から好ましくない。
【０００５】
そこで、これらの課題を解消するべく、断面凹状の老朽化した既設水路内周面にスペーサを介在してライニング板を貼設し、そのライニング板と既設水路内周面との間に前記内周面とライニング板とを一体化する充填材を打設して水路内周面のライニングを行う工法であって、上記既設水路内周面の底面に上記スペーサを埋設して上記充填材を打設し、その後、その底面充填材層に上記ライニング板を敷設するか、もしくは上記既設水路の底面に上記スペーサを介在してライニング板を貼設し、そのライニング板と既設水路底面との間に充填材を打設し、その後、既設水路内周面の両側面にスペーサを介在してライニング板を貼設し、その両側ライニング板と既設水路内側面との間に充填材を打設することを特徴とする水路内周面のライニング工法、即ち、底面のライニングを行った後で両側面のライニングを行うようにして充填材の注入圧を高くしなくても注入可能とした工法が提案されている（例えば、特許文献１参照。）。
【０００６】
また、既設水路の内周面に表裏面に凹凸が設けられて水路が形成された漏水防止シートを介在してライニング板（ＦＲＰライニング板）を直接にアンカー止めしたことを特徴とする水路内周面のライニング構造が提案されている（例えば、特許文献２参照。）。
【０００７】
【特許文献１】特開２００２−２９４６６５号公報（特許請求の範囲、図１、４参照）。
【特許文献２】特開２００２−２６６３３７号公報（特許請求の範囲、図１、２参照）。
【発明の開示】
【発明が解決しようとする課題】
【０００８】
しかしながら、特許文献１に記載の水路内周面のライニング工法においては、ライニング材と既設水路内周面との間に充填材を打設するための隙間を設ける必要があり、このためのスペーサーがライニング材の裏面に固定される。この固定方法は、ライニング材裏面に配置されたスペーサーに、ライニング材の表面から、ライニング材に開けられた貫通孔を通して頭が皿形状とされたボルトを挿通してこれに螺結して固定されている。この場合、ライニング材の貫通孔は、ボルト頭側を面取りしてあるので、ボルト頭はライニング材面上に突出しないが、ボルトのねじ山を伝って水が既設水路側に浸入するという問題点がある。
【０００９】
また、特許文献２記載の水路内周面のライニング構造においては、既設水路内周面に設けられたアンカーボルトが、ライニング材及び／又は漏水防止シートとを貫通して突出し、突出したボルトの先端部にナットが螺結されて、ライニング材を水路内周面に固定している。従って、この固定ボルトの頭は、水流の抵抗になるばかりでなく、ボルト山を伝って水がシート材側に浸入するという問題点がある。
【００１０】
更に、上記何れの文献においても、予めライニング材を固定するためのアンカーボルトを既設水路内周面に設けておかねばならず、しかもライニング材には、確実にアンカーボルトを挿通するためにアンカーボルト位置に対応した正確な位置に貫通孔等を設けるか、若干貫通孔を大きく開けておかねばならず、上記水漏れ等の問題点が発生し易いものである上、工事の手間が掛かるものであった。
【００１１】
加えて、ライニング材が、ガラス繊維等の補強繊維で強化された繊維強化合成樹脂の場合では、成形時に製品表面にゲルコート又はトップコートが掛かっていたとしても、長期に渡って屋外で使用された場合、紫外線を受けて劣化したり風等により吹かれた砂等が衝突してサンディングされたりし、ガラス繊維等が露出して見苦しくかつ露出したガラス繊維の先端が損壊して飛散するという問題点がある。
【００１２】
このために、紫外線防止や表面保護の為の保護層等が設けられることがあるが、保護層自体が経時劣化すると外観が変化して、劣化したことが目で見て直ちに分かり、外観が悪くなると同時に、更生水路の耐久性が悪くなった印象を見る人に与えて、不安にさせてしまうという問題点がある。
【００１３】
本発明は、水路内周面の更生に用いられ、経時的に劣化しても外観の変化が少ない繊維強化合成樹脂製のライニング板、及び更生後の内周面が平滑でかつ水漏れがなく、工事手間がかからない水路内周面の更生工法を提供することを目的とする。
【課題を解決するための手段】
【００１４】
本発明の請求項１記載のライニング板（発明１）は、繊維強化合成樹脂製のライニング板で老朽化した水路内周面を被覆する水路更生工法に用いられるライニング板であって、該ライニング板で構成された更生水路の内周面が、珪砂等を総重量の２０〜８７重量％で混合した合成樹脂塗膜で１ｍｍ以上の厚さで被覆されていることを特徴とする。
【００１５】
請求項２記載の水路内周面の更生工法（発明２）は、繊維強化合成樹脂板からなるライニング板と老朽化した水路内周面との間に裏込め材を充填する老朽化した水路の更生工法であって、水路内周面に貼設されるライニング板に、頂上が平らな円錐形の突起部が水路内周面側に突出して設けられ、その中央に穿孔機で貫通孔が開けられて水路内周面にホールインアンカー穴が開けられ、該貫通孔に止水リングを介してアンカーボルトが挿通されてホールインアンカー穴に螺結され、ライニング板と水路内周面との間に突起部の突出高さだけの隙間を有するようにライニング板が水路内周面に固定され、上記隙間に未硬化の液状モルタルを充填してこれを硬化させることを特徴とする。
【００１６】
請求項３記載の発明（発明３）は、突起部を流水面側から見た時の凹部に充填性接着剤を充填し、その上に蓋体を接着固定して蓋表面をライニング材表面と略面一とすることを特徴とする発明２の水路内周面の更生工法である。
【００１７】
請求項４記載の発明（発明４）は、ライニング板が、該水路の長さ方向に沿って少なくとも二部材以上に分割され、分割されたライニング板の併設部が水平方向となるように併設して水路内周面を覆い、水路内周面の側面位置で、下方に配置されるライニング板の上端辺が上方に配置されるライニング板の下端辺の水路内周面側になるように、分割されたライニング板同士が重ね合わされることを特徴とする発明２又は発明３の水路内周面の更生工法である。
【００１８】
請求項５記載の発明（発明５）は、ライニング板が、該水路の長さ方向に沿って少なくとも二部材以上に分割され、分割されたライニング板を併設部が水平方向となるように併設して水路内周面を覆い、水路内周面の底面位置で、隣り合う一方のライニング板の端辺と他方のライニング板の端辺とが重ね合わされ、重ね合わせ部に帯状の止水パッキンが設けられることを特徴とする発明２から発明４のいずれかの水路内周面の更生工法である。
【００１９】
請求項６記載の発明（発明６）は、ライニング板の流水面が珪砂等を混合した合成樹脂で被覆されていることを特徴とする発明２から発明５のいずれかの水路内周面の更生工法である。
【００２０】
発明１のライニング板は、その流水面が、珪砂をレジンコンクリート総重量のうち、２０〜８７重量％含有するように混合した合成樹脂の塗膜で被覆されている。従って、ライニング板の外観が石目調となると共に、混合されている珪砂等により耐摩耗性が向上する。更に、塗膜の厚さが１ｍｍ以上とされている事が好ましい。１ｍｍ以上であれば、珪砂の混合量によっても変わるが、最小の混合量であっても珪砂の頭が僅かに塗膜表面に突出する程度となり、経時的紫外線劣化や流水に含まれる土砂等によって、ライニング板の流水面が劣化又は損傷されて表面が削れても、石目調の外観が変化せず、自然な風合いが保たれる。
【００２１】
なお、混合される珪砂は特に珪砂であることに拘らず、目開き０．２ｍｍ〜１．２ｍｍの篩を通過する程度の小石であれば良い。合成樹脂としては、、不飽和ポリエステル樹脂、ビニルエステル樹脂、ウレタン樹脂、エポキシ樹脂、尿素樹脂等の一般的な二液混合硬化型合成樹脂が好適に適用される。
【００２２】
これら樹脂の原料液には、上記珪砂等の他に、硬化剤や着色剤、反応速度調節剤等が混合され、混合液をライニング板に塗布してこれを硬化させ、固着させる。珪砂等の含有量は、レジンコンクリート総重量の２０重量％〜８７重量％とされ、好ましくは４０重量％から６０重量％である。２０重量％より少なければ珪砂の量が少なすぎて耐摩耗性が向上せず、８７重量％より多ければ珪砂等の砂粒の隙間に樹脂が回りきらず、硬すぎて面への塗膜性が不均一となる。
【００２３】
ＦＲＰライニング板（繊維強化合成樹脂製ライニング板）の表面に塗膜を被覆する方法は、先ずＦＲＰライニング板の表面を紙ヤスリやグラインダー等で粗面化し、有機溶剤等で拭って表面に浮いている内部離型剤や成形離型剤、或いは研磨残留粉等を除去する。ここに上記珪砂等を混合した樹脂原料混合液を塗布し所定の条件で硬化させる。又は、珪砂等以外を混合した原料液を塗布し、この上から所定量の珪砂等を散布して硬化させる。珪砂等は自重で樹脂原料混合液中に沈降する。又は、通常のＦＲＰ板の製造方法と同じく、ＦＲＰ成形用型板にゲルコート層として砂入樹脂を吹き付け、その層がゲル化しはじめた頃にＦＲＰの積層を行う方法であって良い。
【００２４】
発明２は、ＦＲＰライニング板と老朽化した水路内周面との間に裏込め材を充填する水路の更生工法である。本発明では、老朽化した既設水路の内周面にＦＲＰライニング板が貼設されるが、そのＦＲＰライニング板に、頂上が平らな円錐形の突起部が水路内周面側に突出して設けられてその中央に貫通孔が設けられている。
【００２５】
突起部高さは、ＦＲＰライニング板と老朽化した水路内周面との間に裏打ち剤を充填する隙間を構成する高さとされる。突起頂上部の平らな部分の大きさは、ＦＲＰライニング板を固定する（固定方法は、後述する。）ために用いられるボルト又はナットを締めるための工具（ソケット）が入る大きさとされれば良く、通常は直径約２０ｍｍ〜３０ｍｍ程度とされることが多い。又、突起の形状は、ＦＲＰライニング板製造時の脱型を容易にするために、円錐形状とされると良い。
【００２６】
突起部の頂上には、施工時に貫通孔が開けられ、止水リングを介してアンカーボルトが挿通され、水路内周面にホールインアンカー穴を設けて螺結される。なお、アンカーボルトを人孔内周面に設けて、アンカーナットを締め込むようにしても良い。ＦＲＰライニング板は、ＦＲＰライニング板と人孔内周面との間に突起部の突出高さだけの隙間を有するように人孔内周面に固定される。
【００２７】
例えば、アンカーボルトでＦＲＰライニング板を固定する方法は、まず、ＦＲＰライニング板を、既設水路の内周面に沿って組み立てて仮更生水路を仮配置し、ＦＲＰライニング板の突起部の平らな頂上から、ホールソー等でＦＲＰライニング板を貫通して既設水路内周面に穴を開けてその穴にホールインアンカーを打ち込む。次いで、ボルトに座金と止水パッキンを装着し、ホールインアンカーに螺結してＦＲＰライニング板を固定して、仮更生水路の配置を固定する。
【００２８】
仮更生水路が配置されたら、突起によりできた、ＦＲＰライニング板と既設水路内周面の内周面との隙間に、未硬化の液状モルタル等を充填してこれを硬化させる。
【００２９】
発明３では、ボルトに座金と止水パッキンを装着し、ホールインアンカーに螺結してＦＲＰライニング板を固定した後、ボルト頭が入っている凹部に充填性接着剤を充填し、その上に蓋体を接着固定して蓋表面をライニング材表面と略面一とする。
【００３０】
充填性接着剤は、ボルトの弛み防止を兼ねて凹部に充填される。従って、フィラー入り水硬化性エポキシ系樹脂、ウレタン樹脂系接着剤、エポキシ樹脂系接着剤等、充填性接着剤やコーキング剤等が好適に用いられる。
【００３１】
蓋体はその表面を水が流下する。従って、耐水性と耐摩耗性に優れた材料であることが好ましく、同時に上記充填性接着剤と確実に接着されるものであることが必要である。このような樹脂としては、塩化ビニル系樹脂、ポリエステル系樹脂、ウレタン系樹脂、エポキシ系樹脂等の合成樹脂類；これらを繊維補強した繊維強化合成樹脂類；ステンレススチール、防食鉄、防食アルミニウム、真鍮等の金属類が挙げられる
【００３２】
蓋体は、上部に厚さが薄い鍔が張り出し、下方がすぼまった円錐台形状とされ、充填性接着剤が満たされた凹部に、空気が残らないように被せられ、凹部を完全に覆う。蓋の表面はＦＲＰライニング板面より若干上方に盛り上がるが、鍔の厚さが薄いので略面一となり水の流れを阻害しない。なお、蓋の色は、ＦＲＰライニング板の表面色と同色とされると、見かけが良い。
【００３３】
このように、本発明においては、ＦＲＰライニング板で貫通孔が設けられる個所は、接着剤で充填されて該当個所と他の内周面との凹凸が少なくなるように矯正され、更に蓋が設けられるので確実に防水される。
【００３４】
発明４又は発明５においては、ＦＲＰライニング板が、該水路の長さ方向に沿って少なくとも二部材以上に分割されている。分割されたＦＲＰライニング部材は、平板状又は浅いＵ字形状又はＬ字形状となる。従って、断面Ｕ字形状の型物ＦＲＰライニング板の更生水路と比較して運搬しやすく、かつ一度に多くの部材を運搬できるので、作業効率が良くなる。また、三面水路の様々な形状、大きさへの対応力が良く、更に共通部材化することで、安価にすることができる。
【００３５】
発明４では、分割されたＦＲＰライニング板は、並設部が水平方向となるように上下に並設して水路内周面を覆うように配置される。並設部が水路内周面の側面位置である場合は、下方に配置されるＦＲＰライニング板の上端辺が上方に配置されるＦＲＰライニング板の下端辺の水路内周面側になるように、分割されたＦＲＰライニング板同士を重ね合わせる。
【００３６】
重ね合わせ部には帯状止水材が挿入されて挟み込まれると良く、更に重ね合わせ部が解けないように、平頭のボルトを貫通させて止水リングを介してナットで固定されたり、リベット等で固定されたり、水中硬化型接着剤等で接着固定されても良い。帯状止水材は一般的な止水用ゴムシートや発泡樹脂製パッキン、水膨張性合成樹脂、充填性弾性接着剤等が用いられればよく、水中硬化形接着剤は、例えばフィラー入り水硬化性エポキシ系樹脂等が用いられればよい。なお、重ね合わせたＦＲＰライニング板の辺部を係止しても良い。
【００３７】
発明５では、併設部が水路内周面の底面位置で連接される。隣り合う一方のライニング板の端辺と他方のライニング板の端辺とが重ね合わされ、重ね合わせ部に帯状の止水パッキンが設けられてライニング板の互いの辺部先端が重ね合わされている。
【００３８】
なお、発明４又は発明５においては、何れも、既設水路の底面と側面の角部近傍で分割されたＦＲＰライニング板を連接しないようにする。また、何れの発明においても、重ね合わせ部が解けないように、平頭のボルトを貫通させて止水リングを介してナットで固定されたり、リベット等で固定されたり、水中硬化型接着剤等で接着固定されても良い。
【００３９】
発明６においては、ライニング板の流水面が珪砂等を混合した合成樹脂で被覆されている。珪砂を混合した合成樹脂は、発明１に用いられたものと同じもので良い。従って、この工法で更生された水路は、長期に渡って使用した後でも劣化した様子が見え難く、見かけが良いので安心感がある。
【発明の効果】
【００４０】
発明１のＦＲＰライニング板は、経時的紫外線劣化や流水に含まれる土砂等によって、ライニング板の流水面が劣化又は損傷又は摩耗されて表面が削れても、石目調の外観が変化せず、自然な風合いが保たれる。
【００４１】
発明２の水路内周面の更生工法においては、ＦＲＰライニング板自体の一部に円錐台形状の突起部が設けられ、突起高さによってＦＲＰライニング板と既設水路の内周面との間に隙間が設けられるので、スペーサー使わずに液状モルタル等で裏打ちできる。
【００４２】
発明３では、ＦＲＰライニング材に開けられたボルト穴を接着剤で充填し、更に蓋を設けるので確実に止水が出来る。
【００４３】
又、仮更生水路を既設水路中に仮配置してから、突起部の反対側からＦＲＰライニング板固定用のアンカー穴を開けボルトで止めるので、従来の様な予め設けられたアンカー位置に合わせてライニング板を配置する必要がなく、位置あわせの必要がない。
【００４４】
発明４又は５においては、ＦＲＰライニング部材が分割されているので部材の運搬が容易で、かつ一度に大量に運搬できる。
【発明を実施するための最良の形態】
【００４５】
次に、図面を参照して本発明を説明する。図１は発明１のＦＲＰライニング板の一例の断面図である。図２は発明２〜発明６の水路内周面の更生工法を適用して更生された水路の一例の斜視図である。図３は図２の突起部を含む断面図である。図４は図２のアンカー部の拡大断面図である。
【００４６】
ＦＲＰライニング板１は、厚さ２ｍｍのガラス繊維強化ポリエステル樹脂であり、その一方の面の表面を、アセトンを含ませた布で拭いて清浄にし、１号珪砂２１を全重量中の６０重量％混合したウレタン樹脂原料の混合液２２を、乾燥後平均厚さ２ｍｍとなるように塗布して硬化して珪砂入り塗膜２を設けたものである。他方の面はグラインダーで粗面化し、アセトンで拭いて研削粉を除くと共に表面を清浄化させてある。
【００４７】
珪砂入り塗膜２を設けられた面は石目調の外観となり、更生後の水路の内周面となる。珪砂が混合されており、かつ該塗膜２の厚さが厚いので、仮に塗膜２が紫外線で劣化したり、水中の土砂等で塗膜２の表面が損耗しても、石目調の外観が長く損なわれない。
【００４８】
発明２から発明６の水路内周面の更生工法では、図２に示されるように、ＦＲＰライニング板１を老朽化した既設水路の内周面３に貼設し、ＦＲＰライニング板１と老朽化した水路内周面３との間に裏込め材４が充填される。貼設されるＦＲＰライニング板１には、頂上５１が平らな円錐形の突起部５が水路内周面３側に突出して設けられてその中央に貫通孔５２が設けられている。
【００４９】
突起部５の高さは、ＦＲＰライニング板１と老朽化した水路内周面３との間に裏打ち剤４を充填する隙間を構成する高さとされ、通常は２０ｍｍから３０ｍｍ程度とされる。但し、この高さは、老朽化した水路３の内側寸法や勾配などを考慮して適宜変更されるものであるので、これに限ったものではない。
【００５０】
突起頂上部５１の平らな部分の直径は、ＦＲＰライニング板１を固定する（固定方法は、後述する。）固定ボルト６又はナットを締めるためのソケット等の工具（図示せず。）が入る大きさとされれば良く、通常は直径約２０ｍｍ〜３０ｍｍ程度とされることが多い。又、突起部５の形状は、ＦＲＰライニング板１の製造時の脱型を容易にするために、円錐形状とされると良い。
【００５１】
ＦＲＰライニング板１は、ＦＲＰライニング板１を既設水路の内周面３に沿って組み立て、仮更生水路として所定の位置に仮配置し、ＦＲＰライニング板１の突起部５の平らな頂上５１の内側から、ホールソー（図示せず。）等でＦＲＰライニング板１を貫通して既設水路内周面３に穴５３を開けてその穴５３にホールインアンカー６２を打ち込む。次いで、ボルト６１に座金６１１と止水パッキン６１２を装着し、ホールインアンカー５２に螺結してＦＲＰライニング板１を固定して、仮更生水路の配置を固定する。
【００５２】
仮更生水路が固定されたら、ＦＲＰライニング板１と水路内周面３との隙間に未硬化の液状モルタル４を充填し、これが硬化したら更生工事が完了する。液状モルタル４は、送りホースの先端を該隙間の仮更生水路の中央部近傍において、圧送ポンプにより液状モルタルを圧送する通常の方法で充填されれば良い。
【００５３】
突起部５の更生後の水路側は凹部５となっている。固定ボルト６の頭は座金６１１、止水リング６１２と共にこの凹部５内でホールインアンカー６２に螺結されている。この凹部５には、充填性接着剤７（本例では尿素樹脂系接着剤）がＦＲＰライニング板１と同じ高さになるまで充填され、防水と共に固定ボルト６１の弛み防止がなされる。なお、この充填性接着剤７は、ＦＲＰライニング板１の表面と同色に着色されていると、見かけが良い。
【００５４】
凹部５は、充填性接着剤７が充填された上に、更に蓋体８が設けられても良い。蓋体８は、上部に厚さが薄い鍔８１が張り出し下方がすぼまった円錐台形状のＦＲＰ製であり、充填性接着剤７が満たされた凹部５に、空気が残らないように被せられ、凹部５を完全に覆う。蓋体８の表面はＦＲＰライニング板１の面より若干上方に盛り上がるが、鍔８１の厚さが薄いので略面一となり水の流れを阻害しない。
【００５５】
蓋体８は必ずしも全ての凹部５に設けられる必要はない。例えば、通常時には水路３を流れる水が接することがない水路側面の最上方の固定個所の凹部５等においては、状況に応じて適宜設けられなくても良い。なお、蓋体８の色は、ＦＲＰライニング板１の表面色と同色とされると見かけが良い。
【００５６】
ＦＲＰライニング板１は、既設の水路３の長さ方向に沿って少なくとも二部材以上に分割されていても良い。分割されたライニング板１１、１２、・・は、併設部が水平方向となるように併設して組み立てられ、更生水路として老朽化した水路内周面３を覆う。
【００５７】
ホールインアンカーによる固定は、入隅には施工し難いため、ＦＲＰライニング板１の併設部は、水路内周面３の側面又は底面とされることが好ましい。従って、併設個所が底面に一個所であれば２分割、両側面の各１個所づつであれば３分割、底面に一個所と両側面に各一個所であれば四分割に分割されることになる。この時、どのような分割であっても、ＦＲＰライニング板１の、既設水路３の底面と側面との角となる個所は、水路の角に沿って曲げられた形状となる。従って、突起部５は、この角部でＦＲＰライニング板１を既設水路内周面３に固定しないように、角部を外して設けられなければならない。
【００５８】
併設部が水路内周面３の側面位置となる場合は、水路の下方に配置されるＦＲＰライニング板１１の上端辺が、上方に配置されるＦＲＰライニング板１２の下端辺の水路内周面３側になるように、分割されたＦＲＰライニング板１１、１２同士が重ね合わされる。重ね合わせ部９には、帯状止水パッキン９２が挟み込まれて重ね合わされても良く、必要があればリベット９１等で重ね合わせ部９が解けないように固定されても良い。
【００５９】
併設部が水路内周面３の底面位置である場合は、隣り合う一方のＦＲＰライニング板１１の端辺と他方のＦＲＰライニング板１３の端辺とを重ね合わせ、重ね合わせ部９に帯状の止水パッキン９２が設けられている。ＦＲＰライニング板１３、１４の重ね合わせ部９は、重ね合わせが解けないように平頭のリベット９１等で固定される。
【００６０】
更に、ＦＲＰライニング板１の流水面が珪砂等を混合した合成樹脂で被覆されていれば、長期間経過後にも、劣化が目立たない水路の更生工法となる。
【産業上の利用可能性】
【００６１】
本発明の活用例として、三面水路の構成が可能であれば、断面形状が四角形（矩形）であっても構成できる。これによって貯水槽を初めとする漏水が問題となる場合にも充分対応できる。更に円形、矩形、馬蹄形の管渠やマンホールの構成も可能となる。
【図面の簡単な説明】
【００６２】
【図１】発明１のＦＲＰライニング板の一例の断面図である。
【図２】発明２〜発明６の水路内周面の更生工法を適用して更生された水路の一例の斜視図である。
【図３】図２の突起部を含む断面図である。
【図４】図２のアンカー部の拡大断面図である。
【符号の説明】
【００６３】
１  ＦＲＰライニング板
１１、１２、１３、・・  分割されたＦＲＰライニング板
２  珪砂入り塗膜
２１  珪砂
２２  ウレタン樹脂原料の混合液
３  老朽化した既設水路
４  裏込め材（未硬化の液状モルタル）
５  突起部、または反対面から見た場合の凹部
５１突起部頂上
５２  貫通孔
６１  固定ボルト
６１１座金
６１２  止水パッキン
６２  ホールインアンカー
７  充填性接着剤
８  蓋体
９  重ね合わせ部
９１  リベット
９２  帯状止水パッキン
【図１】
2005290847.tif 000003
【図２】
2005290847.tif 000004
【図３】
2005290847.tif 000005
【図４】
2005290847.tif 000006